網状金属製の導電性基材が導電性セラミックスにより囲撓されていることを特徴とするセラミックス電極。前記導電性基材が導電性セラミックスの外部に延在するようにした請求項1記載のセラミックス電極。前記導電性セラミックスが多孔質である請求項1又は2記載のセラミックス電極。そこでこの発明は、従来よりも電極板への通電状態が良好である電極を提供しようとするものである。前記課題を解決するためこの発明では次のような技術的手段を講じている。この発明のセラミックス電極は、網状金属製の導電性基材が導電性セラミックスにより囲撓されていることを特徴とする。前記導電性基材の材質として鉄、チタン、ステンレスなどを例示することができ、その形状としてシート状の網状メッシュ状、円筒状の網状、円柱状の網状、角筒状の網状、角柱状の網状などを例示することができる。前記セラミックスの材料として、ジルコニア=二酸化ジルコニウム、ZrO2や、イットリア=酸化イットリウム、Y2O3などを例示することができる。このうち前記ジルコニア融点2715°C、沸点4300°Cを使用すると弾力性、靭性に優れる。それにイットリアを混ぜると靭性や耐割れ性が向上することになる。アルミナ=酸化アルミニウム、Al2O3を混入することにより、焼成温度を低下させることができる。なお、アルミナをあまり混入し過ぎると、割れ易くなる場合がある。セラミックス電極と金属網状金属製の導電性基材とは熱膨張率がほぼ同等であるので、相互間の乖離が発生し難い。このセラミックス電極の形状は、シート状、円柱状、円筒状、角柱状、角筒状にすることができる。例えば、シート状で網状の導電性基材を、導電性セラミックスに埋設した構造にし、小さく薄くコンパクトにすることが出来る。前記シート状の厚みとして、例えば01~10mm厚強に設定することができる。前記セラミックスに導電性を付与するため、ニッケルの微粒子を混合することができる。ニッケルの微粒子を混合すると、セラミックスの焼成時の温度を下げることができる。そして、導電性基材から導電性セラミックスのニッケル微粒子等に通電され、次いで液中を通電することにより電気が流れることになる。これにより、液相に電気を流して排水を電気分解したり、液相のイオンを電気的に分離して電気透析し海水の淡水化を行ったりすることができる。ジルコニアやイットリアのような酸化物中にニッケルなどの導電性物質を混合分散したこの導電性セラミックスは、酸性条件下でも、単体の金属鉄などより溶出し難い性質を有する。また、このセラミックス電極は、有機化合物から成る場合よりも耐久性、耐熱性、耐薬品性、耐酸性、耐アルカリ性、耐破壊性、耐ヒートショック性に優れることとなる。この導電性セラミックスと外部の制御回路とを電気的に導通させるために、セラミックスに金属製の電極棒を立てるのではなく、網状の導電性基材を囲撓するようにしたので、セラミックス電極全体に満遍なく導電させることができる。この導電性セラミックスは前記のように構成したので、網状金属製の導電性基材により導電性セラミックスの広い領域へと満遍なく通電することができる。このセラミックス電極は、該電極板の端部を外部の制御機器と接続した金属体によって挟持することにより通電してもよい。前記導電性基材が導電性セラミックスの外部に延在するようにしてもよい。このように構成すると、導電性基材の延在部を一体的な電極端子として機能させることが出来る。また例えば、セラミックス電極を複数枚積層して、その導電性基材の延在部にまとめて給電することができる。前記導電性セラミックスが多孔質であるようにしてもよい。この多孔質の孔径として、例えば1nm、10Åに形成することができ、開孔率を適宜設定することができる。このように多孔質ポーラスに構成すると、セラミックス電極にイオン透過性を付与して電気透析膜としての機能させることができる。例えば、陽極側として印加したセラミックス電極により正イオン例えば、ナトリウムイオンを排斥して負イオン例えば、塩化物イオンのみを通過させることができカチオン膜として機能、陰極側として印加したセラミックス電極により負イオンを排斥して正イオンのみを通過させることができるアニオン膜として機能。すなわち、液相の正イオンや負イオンを選択的に通過イオンスルーさせたり、選択的に遮断イオンバルブしたりすることが出来る。そして、これにより海水からナトリウムイオン、塩化物イオンを除去して淡水化を図ることが出来る。この発明は上述のような構成であり、次の効果を有する。導電性セラミックスの広い領域へと満遍なく通電することができるので、従来よりも電極板への通電状態が良好である電極を提供することができる。以下、この発明の実施の形態を説明する。実施形態1この実施形態のセラミックス電極は、網状金属製の導電性基材が導電性セラミックスにより囲撓されている。具体的には、網状金属製の導電性基材が導電性セラミックスにより囲撓された状態で、炉内で1000°C以上の温度で焼成することにより製造する。このセラミックス電極は、排水や排液の電気分解による浄化、病院や医療機関における殺菌、スクラバーやクーリングタワー、空気清浄機や温冷水器の除菌、無菌室やクリーンルームの脱臭や空気清浄、その他諸々の高度処理に使用することができる。前記導電性基材の材質として鉄、チタン、ステンレスなどの金属を例示することができ、その形状としてシート状の網状メッシュ状、円筒状の網状、円柱状の網状、角筒状の網状、角柱状の網状などを例示することができる。前記セラミックスの材料として、ジルコニア=二酸化ジルコニウム、ZrO2や、イットリア=酸化イットリウム、Y2O3などを例示することができる。このうち前記ジルコニア融点2715°C、沸点4300°Cを使用すると弾力性、靭性に優れる。それにイットリアを混ぜると靭性や耐割れ性が向上することになる。アルミナ=酸化アルミニウム、Al2O3を混入することにより、焼成温度を低下させることができる。なお、アルミナをあまり混入し過ぎると、割れ易くなる場合がある。セラミックス電極と金属網状金属製の導電性基材とは熱膨張率がほぼ同等に設定すると、電気分解時に電極板が多少発熱しても相互間の乖離が発生し難い。このセラミックス電極の形状は、シート状、円柱状、円筒状、角柱状、角筒状にすることができる。例えば、シート状で網状の導電性基材を、導電性セラミックスに埋設した構造にし、小さく薄くコンパクトにすることが出来る。前記シート状の厚みとして、例えば01~10mm厚強に設定することができる。前記セラミックスに導電性を付与するため、例えばニッケルの微粒子を混合することができる。ニッケルの微粒子を混合すると、セラミックスの焼成時の温度を下げることができる。そして、導電性基材から導電性セラミックスのニッケル微粒子等に通電され、次いで液中を通電することにより電気が流れることになる。これにより、液相に電気を流して排水を電気分解したり、液相のイオンを電気的に分離して電気透析し海水の淡水化を行ったりすることができる。また、前記導電性基材の一部が導電性セラミックスの外部に延在するようにしている。例えば、セラミックス電極をスペーサーを介して複数枚積層し、その導電性基材の延在部にまとめて給電することができる。なお、前記のような延在部を設けず、このセラミックス電極の該電極板の端部を外部の制御機器と接続した金属体によって挟持することにより通電してもよい。次に、この実施形態のセラミックス電極の使用状態を説明する。この導電性セラミックスは前記のように構成したので、網状金属製の導電性基材により導電性セラミックスの広い領域へと満遍なく通電することができ、従来よりも電極板への通電状態が良好であるという利点を有する。また、ジルコニアやイットリアのような酸化物中にニッケルなどの導電性物質を混合分散したこの導電性セラミックスは、酸性条件下でも、単体の金属鉄などより溶出し難い性質を有する。さらに、このセラミックス電極は、有機化合物から成る場合よりも耐久性、耐熱性、耐薬品性、耐酸性、耐アルカリ性、耐破壊性、耐ヒートショック性に優れることとなる。そして、この導電性セラミックスと外部の制御回路とを電気的に導通させるために、セラミックスに金属製の電極棒を立てるのではなく、網状の導電性基材を囲撓するようにしたので、セラミックス電極全体に満遍なく導電させることができるという利点を有する。また、前記導電性基材が導電性セラミックスの外部に延在するようにしたので、導電性基材の延在部を一体的な電極端子として機能させることが出来るという利点を有する。実施形態2この実施形態では、排水排液に食塩などの電解質を添加し電気分解することにより、液中に次亜塩素酸やヒドロキシラジカルを生成させ、その酸化作用により汚れ物質を分解浄化せしめると共に、電気分解時に陽極から塩素ガスが発生し、陰極から水素ガスが発生するが、前記水素ガスを回収して燃料電池に供給して発電するようにした。すなわち、排水排液を電気分解すると、その陰極側で水H2Oが還元されて水素ガスH2が発生し水酸基OH-が生成するが、前記水素ガスH2を燃料電池の燃料として利用する。ここで、水が陰極で還元される化学式は次の通りである。H2O2e-→H2↑2OH-排水排液の電気分解による浄化では、陽極表面で塩化物イオンCl-が酸化されて塩素Cl2が生成し、この塩素Cl2が水H2Oと反応することにより、次亜塩素酸HOClと塩酸HClとが生成する。これらの化学式は次の通りである。2Cl-→Cl22e-Cl2H2O→HOClHClそして、排水排液中の汚れ成分有機化合物などは、次亜塩素酸HOClにより酸化分解されていくことになり、これにより排水排液が浄化されていく。また、燃料電池で発電する際の高温700~1200°Cの余熱を排水排液に及ぼしてこれを分解蒸発せしめるようにしてもよい。実施形態3この実施形態では、前記導電性セラミックスが多孔質ポーラスであるようにした電気透析による海水等の淡水化。この多孔質の孔径として、例えば1nm、10Åに形成することができ、開孔率は適宜設定することができる。このようにセラミックス電極を多孔質に構成したので、電極板にイオン透過性を付与して電気透析膜としての機能させることができる。ここで、この実施形態では、対向する正負のセラミックス電極に沿って電極間の通路に液体を流す実施形態1、2のではなく、セラミックス電極に直行して液体を電極板の膜を透過させる方向に垂直に流すことになる。そして、陽極側として印加したセラミックス電極により正イオン例えば、ナトリウムイオンを排斥して負イオン例えば、塩化物イオンのみを通過させカチオン膜として機能、陰極側として印加したセラミックス電極により負イオンを排斥して正イオンのみを通過させることができるアニオン膜として機能。すなわち、液相の正イオンや負イオンを選択的に通過イオンスルーさせたり、選択的に遮断イオンバルブしたりすることが出来る。そして、これにより海水からナトリウムイオン、塩化物イオンを除去して淡水化を図ることが出来る。